FR 2861753 A1 20050506 FR 0312845 A 20031103 2861753 1 COMPOSITION SILICONE ET PROCEDE UTILE POUR AMELIORER LA RESISTANCE A LA DECHIRURE ET AU PEIGNAGE DE SAC GONFLABLE, DESTINES A LA PROTECTION D'UN OCCUPANT DE VEHICULE Le domaine général de l'invention est celui des compositions silicones d'enduction, en particulier celles du type bicomposant ou multicomposant, réticulables par des réactions de polyaddition ou d'hydrosilylation pour produire un élastomère en couche mince. Ces compositions réticulées sont adaptées, entre autres comme revêtement, par exemple de protection ou de renfort mécanique de différents substrats en matière textile comme par exemple des supports fibreux, tissés, tricotés ou non tissés. De tels revêtements en silicone sont généralement obtenus par enduction du substrat puis durcissement découlant de la polyaddition des groupements 15 insaturés (alcényles, e.g. Si-Vi) d'un polyorganosiloxane sur des hydrogènes du même ou d'un autre polyorganosiloxane. Ces compositions silicones ont trouvé un débouché important dans le revêtement des matériaux souples - tissés, tricotés ou non tissés utilisés pour la fabrication de sacs de protection individuelle d'occupant de véhicules, dénommés également "airbag". Pour plus de détails sur ces sacs de protection individuels ou "airbag", on peut se référer notamment au brevet français FR-A-2 668 106. La présente invention concerne aussi l'application des silicones dans la fabrication de tels sacs de protection. Historiquement, ces derniers sont formés par une toile en fibre synthétique, par exemple en polyamide (Nylon) , recouverte sur au moins l'une de ces faces d'une couche d'un élastomère du type chloroprène. La présence d'une telle couche ou d'un tel revêtement de protection est dictée par le fait que les gaz libérés par le générateur de gaz (par exemple: monoxyde de carbone, NOx) en cas de choc, sont extrêmement chauds et contiennent des particules incandescentes susceptibles d'endommager le sac en Nylon . La couche de protection interne en élastomère doit donc être particulièrement résistante aux hautes températures et aux contraintes mécaniques. Il importe également que ce revêtement élastomère se présente sous la forme d'un film fin, uniforme et parfaitement adhérent au support en tissu synthétique, formant les parois de "l'airbag". Les compositions silicones ont aisément supplanté les chloroprènes dans cette application, car il s'est avéré que ces derniers ne répondent pas de façon satisfaisante à toutes les spécifications susvisées. Cependant, une autre contrainte émerge actuellement et nécessite de nouvelles solutions. L'utilisation de générateurs de gaz plus agressif mécaniquement et thermiquement entraîne des contraintes supplémentaires au niveau des coutures de l'airbag. Celles-ci s'additionnent aux contraintes physiques liées au déploiement du sac gonflable et peuvent produire un arrachement du tissu enduit d'élastomère et l'ouverture de ces coutures. Il en résulte un point d'échappement de gaz chaud, émanant du générateur, à travers les coutures engendrant des points de faiblesse à l'origine de déchirure, de peignage (effilochage) ou voir même de rupture de certains airbags. C'est ainsi que les fabricants d'airbags sont à la recherche de compositions élastomères silicones d'enduction pour des applications présentant des propriétés mécaniques optimales, notamment une bonne résistance à la déchirure et au peignage (aptitude du tissu enduit à résister au peignage des coutures du sac gonflable). En effet, la résistance au peignage devient un critère de plus en plus important pour cette industrie car les contraintes dues au peignage des coutures du sac gonflable sont comparables à celles observées lors du déploiement d'un airbag en fonctionnement. Un des problèmes majeurs, rencontrés actuellement dans l'utilisation de tissus enduits d'élastomères silicones dans les airbags, réside dans le fait qu'ils possèdent soit une bonne résistance au peignage, soit une bonne résistance à la déchirure. L'obtention d'un bon compromis entre ces deux propriétés, tout en maintenant de bonnes propriétés en matière d'adhérence et de minceur, est fondamentale et mobilise actuellement de nombreux efforts de recherche. De plus, les fabricants d'airbags sont aussi à la recherche de nouvelles solutions permettant de réduire leurs coûts de fabrication, notamment par l'utilisation de tissus décontexturés (réduction du nombre de fil par centimètre) qui nécessite aussi une maîtrise de la résistance au peignage et à la déchirure des tissus enduits d'élastomères silicones. L'art antérieur EP-A-O 533 840 et US-5 296 298 décrit des compositions 35 silicones pour des applications airbags. Selon EP-A-O 553 840, ces compositions silicones connues comprennent: (A) un polydiorganosiloxane ayant au moins deux groupements alcényles par molécule, - (B) un polyorganohydrogénosiloxane ayant au moins deux atomes d'hydrogène liés au silicium dans chaque molécule, - (C) un catalyseur métallique du groupe du platine, - (D) un promoteur d'adhérence consistant dans un composé organosilicié époxy-5 fonctionnel, - (E) une charge inorganique dont la quantité en poids est définie par rapport à la quantité du polyorganosiloxane (A), - (F) une résine polyorganosiloxane, et éventuellement - (G) un composé utile comme inhibiteur de réticulation. Cependant, cette référence ne présente que des solutions pour obtenir des films homogènes et adhésifs pour des revêtements d'airbag et est silencieuse quand à la résolution du problème cité ci-dessus. Selon US-5 296 298, ces compositions silicones comprennent: - (A) un polydiorganosiloxane ayant au moins deux groupements alcényles par molécule, - (B) un polyorganohydrogénosiloxane ayant au moins deux atomes d'hydrogène liés au silicium dans chaque molécule, - (C) un silane à fonction méthacrylique, - (D) un époxyalkoxysilane, - (E) un chélate d'aluminium, et - (F) un catalyseur métallique du groupe du platine. Dans cette référence, les charges ne sont mentionnées qu'à titre optionnel tout en ne présentant que des solutions pour obtenir des films silicones ayant une bonne adhésion sur le support de l'airbag. Ces compositions ne sont pas adaptées aux nouvelles attentes des fabricants d'airbag concernant la maîtrise des propriétés de résistance au peignage et à la déchirure. Dans le document EP-A-O 681 014 décrit une composition silicone, 30 applicable notamment comme revêtement interne "d'airbag" et présentant à cette fin de bonnes propriétés en matière notamment de résistance au feu et à la température, de propriétés mécaniques, de tenue au vieillissement, d'adhérence et d'uniformité de surface, l'adhérence sur des substrats en matière textile étant plus particulièrement recherchée. La solution proposée par cette invention 35 consiste à mettre en oeuvre: - une composition silicone d'enduction consistant dans le mélange formé de: (1) au moins un polyorganosiloxane présentant, par molécule, au moins deux groupes alcényles, en C2-C6 liés au silicium, (2) au moins un polyorganosiloxane présentant, par molécule, au moins deux atomes d'hydrogène liés au silicium, (3) une quantité catalytiquement efficace d'au moins un catalyseur, composé d'au moins un métal appartenant au groupe du platine, (4) un promoteur d'adhérence, (5) éventuellement une charge minérale, (6) éventuellement au moins un inhibiteur de réticulation, et (7) éventuellement au moins une résine polyorganosiloxane, Composition dans laquelle le promoteur d'adhérence est constitué exclusivement par l'association au moins ternaire des ingrédients suivants: - (4-1) au moins un organosilane alcoxylé contenant, par molécule, au moins un groupe alcényle en C2 - C6, - (4-2) au moins un composé organosilicié comprenant au moins un radical époxy, et - (4-3) au moins un chélate de métal M et/ou un alcoxyde métallique de formule générale: M(OJ)n, avec n = valence de M et J = alkyle linéaire ou ramifié en Cl - C8, M étant choisi dans le groupe formé par: Ti, Zr, Ge, Li, Mn, Fe, Al et Mg. Il est à noter q'une charge renforçante telle qu'une silice de pyrogénation est toujours présente dans la partie expérimentale du document EP-A-O 681 014. Ces compositions ne sont pas adaptées aux nouvelles attentes des fabricants d'airbag concernant la maîtrise des propriétés de résistance au peignage et à la déchirure. La présente invention vise à remédier aux inconvénients de l'art antérieur. Dans cette perspective, l'un des objectifs essentiel de l'invention est de fournir un procédé pour améliorer la résistance au peignage et la résistance à la déchirure d'un support fibreux tissé, tricoté, ou non tissé. Ces supports traités par le procédé selon l'invention sont utiles notamment pour des applications dans le domaine des sacs gonflables de sécurité pour véhicules, ou airbags, présentant non seulement des propriétés optimales en matière d'adhérence, de minceur, de légèreté et de résistance au froissement et à l'abrasion (test "scrub"), mais aussi de bonnes propriétés de résistance au peignage et à la déchirure. Un second objectif de l'invention est de fournir une composition silicone d'enduction réticulable par des réactions de polyaddition utile notamment pour des applications dans le domaine des sacs gonflables de sécurité pour véhicules, ou airbags, présentant après réticulation des propriétés optimales en matière d'adhérence, de minceur, de légèreté et de résistance au froissement et à l'abrasion (test "scrub"), mais aussi de bonnes propriétés de résistance au peignage et à la déchirure. Un troisième objectif de l'invention est de fournir une composition silicone d'enduction réticulable par des réactions de polyaddition pour "airbag", qui soit facile à mettre en oeuvre et à appliquer et qui, en outre, soit économique. Enfin, un autre objectif de l'invention est de permettre une diminution du coût de l'enduction de manière à élargir le domaine d'utilisation de l'enduction silicone et ainsi de faire profiter des propriétés avantageuses de ce type d'enduction à des applications aujourd'hui exclues du champ d'application pour des raisons de coût. Ces objectifs parmi d'autres, sont atteints par l'invention qui consiste en un procédé pour améliorer la résistance au peignage et la résistance à la déchirure d'un support fibreux tissé, tricoté, ou non tissé, comprenant les étapes suivantes: a) la préparation d'une composition silicone d'enduction (A) réticulable comprenant: les composants (a-1) ou (a-2) : (a-1) correspondant à au moins un polyorganosiloxane susceptible de réticuler par l'action d'un catalyseur à base d'au moins un péroxyde 20 organique, et - (a-2) correspondant à un mélange de polyorganosiloxane susceptible de réticuler par des réactions de polyaddition comprenant: au moins un polyorganosiloxane (I) présentant, par molécule, au moins deux groupes alcényles, en C2-C6 liés au silicium, et - au moins un polyorganosiloxane (Il) présentant, par molécule, au moins deux atomes d'hydrogène liés au silicium, une quantité efficace de catalyseur de réticulation consistant: lorsque (a-1) est mis en oeuvre dans au moins un péroxyde organique et lorsque (a-2) est mis en oeuvre dans au moins un métal (ou composé) du groupe du platine, - éventuellement au moins un promoteur d'adhérence (IV), et - un système additif (B) améliorant la résistance au peignage et la résistance à la déchirure, dont les constituants sont additionnés séquentiellement ou simultanément, constitué par le mélange de: - au moins une résine polyorganosiloxane (V) présente jusqu'à 60 % en 35 poids par rapport au poids total du mélange et éventuellement mélangée à au moins un polyorganosiloxane servant de diluant, et - du carbonate de calcium (CaCO3) présent jusqu'à 30 % en poids par rapport au poids total du mélange; b) l'application d'au moins 10 g/m2 s, de préférence au moins 5 g/m2 et encore plus préférentiellement au moins 10 glm2, sur une ou deux faces d'un support fibreux tissé, tricoté, ou non tissé de la composition silicone d'enduction (A) préparée à l'étape a) , et c) la réticulation du dépôt formé à l'étape b) pour former un élastomère par chauffage à une température pouvant atteindre 210 C, par rayonnement électromagnétique, en particulier par rayonnement infra-rouge. Il est du mérite de la Demanderesse d'avoir pu mettre en évidence l'importance du système additif (B) en vue de maîtriser la résistance au peignage et la résistance à la déchirure d'un support fibreux tissé, tricoté, ou non tissé. Le carbonate de calcium n'a pas besoin de subir un traitement de compatibilisation (par chauffage ou traitement de surface) pour sa mise en oeuvre dans le système (B) et ne peut donc être assimiler à une simple charge semi-renforçante. Il n'était absolument pas prévisible que l'association de la résine (V) et du carbonate de calcium, dans une mise en oeuvre ne nécessitant pas de traitement de compatibilisation, conduirait, in fine, à une aussi nette amélioration des propriétés de résistance au peignage et à la déchirure d'un support fibreux tissé, tricoté, ou non tissé notamment pour des applications dans les airbags. Cela est d'autant plus étonnant que ce gain ne se perd pas au détriment des autres propriétés de dureté, de résistance mécanique, d'uniformité de surface, et de résistance à la chaleur du revêtement silicone. Le polyorganosiloxane (a1) susceptible de réticuler par l'action d'un catalyseur à base d'au moins un péroxyde organique est avantageusement un 25 produit présentant des motifs siloxyles de formules: 1 (4-a) Ra Sio dans laquelle: - les symboles R', identiques ou différents, représentent un groupe hydrocarboné ayant de 1 à 12 atomes de carbone, de préférence de 1 à 8 30 atomes de carbones, éventuellement substitué, et - a est 1, 2 ou 3. De préférence, les symboles R' sont choisis parmi: - les groupes méthyle, éthyle, propyle, butyle, hexyle et dodécyle, - les groupes cycloalkyles comme par exemple le cyclohexyle, - les groupes alcényles comme par exemple les groupes vinyle, allyle, butényle et hexènyle, (1-1) - les groupes aryles comme par exemple les groupes phényle, tolyle, aralkyle comme le R-phényleprolyle, et - les groupes cités ci-dessus dans lesquels un ou plusieurs atomes d'hydrogène sont remplacés par un ou plusieurs atomes d'halogène, un groupe cyano ou équivalent d'un groupe cyano comme par exemple un chlorométhyle, trifluoropropyle ou cyanoéthyle. De manière encore plus préférentielle, les polyorganosiloxanes (a-1) sont terminés en bout de chaîne par des motifs triméthylsilyle, diméthylvinyle, diméthylhydroxysilyle, trivinylsilyle. Dans un mode de réalisation particulièrement avantageux, les polyorganosiloxanes (a-1) contiennent au moins deux groupements alcényles par molécule. Parmi les péroxydes organiques utiles selon l'invention on peut citer le péroxyde de benzoyle, le péroxyde de bis(p-chlorobenzoyle), le péroxyde de bis(2,4-dichlorobenzoyle), le péroxyde de dicumyle, le péroxyde de dit-butyle, le 2,5-diméthyl-2,5-di(t-butylpéroxy)hexane, le t-butylperbenzoate, le péroxyde de tbutylcumyle, les dérivés halogénés des péroxydes cités ci-dessus comme par exemple le péroxyde de bis(2,4-dichlorobenzoyle), le 1,6-bis(p- toluoylpéroxycarbonyloxy)hexane, le 1,6-bis(benzoylperoxy-carbonyloxy) hexane, le 1,6-bis(p-toluoylpéroxycarbonyloxy)butane et le 1,6-bis(2,4diméthylbenzoylpéroxycarbonyloxy)hexane. Selon un mode de réalisation préféré du procédé selon l'invention, la composition silicone d'enduction (A) réticulable mis en oeuvre comprend des 25 polyorganosiloxanes susceptible de réticuler par des réactions de polyaddition. Cette composition (A) comprend un mélange formé de: (a) au moins un polyorganosiloxane (I) présentant, par molécule, au moins deux groupes alcényles, en C2-C6 liés au silicium, (b) au moins un polyorganosiloxane (II) présentant, par molécule, au moins 30 deux atomes d'hydrogène liés au silicium, (c) une quantité catalytiquement efficace d'au moins un catalyseur (III), composé d'au moins un métal appartenant au groupe du platine, (d) au moins un promoteur d'adhérence (IV), (e) d'un système additif (B) améliorant la résistance au peignage et la 35 résistance à la déchirure, dont les constituants sont additionnés séquentiellement ou simultanément, constitué par le mélange formé à partir de: - au moins une résine polyorganosiloxane (V) présente jusqu'à 60 % en poids par rapport au poids total du mélange et éventuellement mélangée à au moins un polyorganosiloxane servant de diluant, et - du carbonate de calcium (CaCO3) présent jusqu'à 30 % en poids par rapport au poids total du mélange; (f) éventuellement au moins un inhibiteur de réticulation (VI), (h) éventuellement au moins un additif de coloration (VII), et (i) éventuellement au moins un additif (VIII) pour améliorer la résistance au feu. Conformément à une disposition préférée du procédé selon l'invention, la quantité de carbonate de calcium du système additif (B) est comprise entre 4 et 26 % en poids et encore plus préférentiellement entre 10 et 24 % en poids par rapport au poids total du mélange. Le choix de ces intervalles spécifiques est un des critères déterminant quand à la résolution du problème visant à améliorer les propriétés de résistance au peignage et à la déchirure. Un autre critère important, est la présence de la résine polyorganosiloxane (V) dans le système additif (B) présente jusqu'à 60 % en poids, de préférence jusqu'à 40 % en poids, et encore plus préférentiellement à raison de 5 à 30 % en poids, par rapport au poids total du mélange. Nous avons aussi découvert que pour obtenir un effet optimal, il suffit de mettre en oeuvre le procédé selon l'invention avec un système additif (B) comprenant 5 à 30 % en poids de résine polyorganosiloxanne (V) et 5 à 25 % en poids de carbonate de calcium par rapport au poids total du mélange. La résine (V) comporte de préférence au moins un reste alcényle dans sa structure. Selon un mode préféré, la résine polyorganosiloxane (V) comprend des motifs siloxyles Q de formule SiO412. Selon un autre mode particulier, la résine polyorganosiloxane (V) comporte dans sa structure de 0,1 à 20 % en poids de groupe(s) alcényle(s) , de préférence supérieur à 4% en poids, ladite structure présentant des motifs siloxyles de type M, identique ou différent, des motifs siloxyles de type(s) T, identiques ou différents, et/ou Q et éventuellement des motifs siloxyles de type D. De manière particulièrement préférée, la résine polyorganosiloxane (V) 35 comprend au moins 2 % en poids, et de préférence au moins 5 % en poids de motifs siloxyles de type Q. Ces résines (V) sont des oligomères ou polymères organopolysiloxanes ramifiés bien connus et disponibles dans le commerce. Elles se présentent sous la forme de solutions, de préférence siloxaniques. Elles présentent, dans leur structure, au moins deux motifs différents choisis parmi ceux de formule R3SiO0,5 (motif M), R2SiO (motif D), RSiO15 (motif T) et SiO2 (motif Q), l'un au moins de ces motifs étant un motif T ou Q. Les radicaux R sont identiques ou différents et sont choisis parmi les radicaux alkyles linéaires ou ramifiés en Cl - C6, les radicaux alcényles en C2 - C4 phényle, trifluoro-3,3,3 propyle. On peut citer par exemple: comme radicaux R alkyles, les radicaux méthyle, éthyle, isopropyle, tertiobutyle et n-hexyle, et comme radicaux R alcényles, les radicaux vinyles. On doit comprendre que dans les résines (V) du type précité, une partie des radicaux R sont des radicaux alcényles. Comme exemples d'oligomères ou de polymères organopolysiloxanes ramifiés on peut citer les résines MQ, les résines MDQ, les résines TD et les résines MDT, les fonctions alcényles pouvant être portées par les motifs M, D et/ou T. Comme exemple de résines qui conviennent particulièrement bien, on peut citer les résines MDQ vinylées ayant une teneur pondérale en groupe vinyle comprise entre 0,2 et 10 % en poids. Sans que cela ne soit limitatif, il peut être considéré que le promoteur 20 d'adhérence (IV) comporte exclusivement: - (IV.1) au moins un organosilane alcoxylé contenant, par molécule, au moins un groupe alcényle en C2 - C6, - (IV.2) au moins un composé organosilicié comprenant au moins un radical époxy, et - (IV.3) au moins un chélate de métal M et/ou un alcoxyde métallique de formule générale: M(OJ)n, avec n = valence de M et J = alkyle linéaire ou ramifié en Cl - C8, M étant choisi dans le groupe formé par: Ti, Zr, Ge, Li, Mn, Fe, Al et Mg. Conformément à une disposition préférée de l'invention, l'organosilane alcoxylé (IV.1) du promoteur (IV) et sélectionné parmi les produits de formule générale suivante: 4 R'R2C\ Si 13 W \ (CRS) 3 3'x R (IV.1) formule dans laquelle: RI, R2, R3 sont des radicaux hydrogénés ou hydrocarbonés identiques ou différents entre eux et représentent l'hydrogène, un alkyle linéaire ou ramifié en C1-C4 ou un phényle éventuellement substitué par au moins un alkyle en C1-C3, - U est un alkylène linéaire ou ramifié en Cl - C4, W est un lien valentiel, R4 et R5 sont des radicaux identiques ou différents et représentent un alkyle en Cl - C4 linéaire ou ramifié, - x'=0ou1,et - x=0à2. Sans que cela soit limitatif, il peut être considéré que le vinyltriméthoxysilane est un composé (IV.1) particulièrement approprié. S'agissant du composé organosilicié (IV.2), il est prévu conformément à 15 l'invention, de le choisir: a) soit parmi les produits (IV.2a) répondant à la formule générale suivante: formule dans laquelle: - R6 est un radical alkyle linéaire ou ramifié en Cl - C4, - R7 est un radical alkyle linéaire ou ramifié, - y est égal à 0, 1, 2 ou 3, et - X étant défini par la formule suivante: X= E. CR8 CR9R" avec: - E et D qui sont des radicaux identiques ou différents choisis parmi les alkyles en C1-C4 linéaires ou ramifiés, -z qui est égal à0ou 1, - R8, R9, RIO qui sont des radicaux identiques ou différents représentant l'hydrogène ou un alkyle linéaire ou ramifié en C1-C4, et - R8 et R9 ou RIO pouvant alternativement constituer ensemble et avec les deux carbones porteurs de l'époxy, un cycle alkyle ayant de 5 à 7 chaînons, ou b) soit parmi les produits (IV.2b) constitués par des polydiorganosiloxanes 5 époxyfonctionnels comportant: (i) au moins un motif siloxyle de formule: xpGq SiO (IV.2 b1) formule dans laquelle: X est le radical tel que défini ci-dessus pour la formule (IV.2 a) - G est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, - p = 1 ou 2, - q = 0, 1 ou 2, - p + q = 1,2 ou 3. et et (2i) éventuellement au moins un motif siloxyle de formule Gr SiO (IV.2 b2) formule dans laquelle G a la même signification que ci-dessus et r est égale à 0, 1, 2 ou 3. En ce qui concerne le dernier composé (IV.3) du promoteur d'adhérence (IV) de la composition silicone (EVF) selon l'invention, les produits préférés sont ceux dont le métal M du chélate et/ou de l'alcoxyde (IV.3) est choisi dans la liste suivante: Ti, Zr, Ge, Li ou Mn. Il est à souligner que le titane est plus particulièrement préféré. On peut lui associer, par exemple, un radical alkoxy de type butoxy. Le promoteur d'adhérence (IV) pourra être formé de: (IV.1) seul - (IV.2) seul - (IV.1) + (IV.2) 4-r selon deux modalités préférées: - (IV.1) x (IV.3) - (IV.2) x (IV.3) et enfin selon la modalité la plus préférée: (IV.1) + (IV.2) + (IV.3). Selon l'invention, une combinaison avantageuse pour former le promoteur d'adhérence est la suivante: - vinyltriméthoxysilane (VTMO), 3-glycidoxypropyltriméthoxysilane (GLYMO) et titanate de butyle. Sur le plan quantitatif, il peut être précisé que les proportions pondérales entre (IV.1), (IV.2) et (IV.3), exprimées en pourcentages en poids par rapport au total des trois, sont les suivantes: - (IV.1) 10, de préférence compris entre 15 et 70 et plus préférentiellement encore entre 25 à 65, - (IV.2) 90, de préférence compris entre 70 et 15 et plus préférentiellement encore entre 65 à 25, et - (IV.3) 1, de préférence compris entre 5 et 25 et plus préférentiellement encore entre 8 à 18, étant entendu que la somme de ces proportions en (IV.1), (IV.2) et (IV.3) est 20 égale à 100 %. Pour de meilleures propriétés d'adhésion, le ratio pondéral (IV.2) : (IV. 1) est de préférence compris entre 2: 1 et 0,5:1, le ratio 1: 1 étant plus particulièrement préféré. Avantageusement, le promoteur d'adhérence (IV) est présent à raison de 25 0,1 à 10, de préférence 0,5 à 5 et plus préférentiellement encore 1 à 3 % en poids par rapport à l'ensemble des constituants de la composition (A) . Le polyorganosiloxane (I) est l'un des constituants essentiel de la composition (A) pour le mode de réticulation par des réactions de polyaddition. 30 Avantageusement, Il s'agit d'un produit comportant: (i) des motifs siloxyles de formule: RaZb Si0 (a+là (1-1) dans laquelle: - les symboles R', un groupe alcényle, de préférence vinyle ou allyle, - les symboles Z, identiques ou différents, représentent chacun un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, -aest1 ou2,best0, 1 ou 2 et la somme a + b est égale à 1,2ou3,et éventuellement (ii) des autres motifs siloxyles de formule: Zc SiO 42-c (1-2) dans laquelle: - Z a la même signification que ci-dessus et c est 0, 1, 2 ou 3. Ce polydiorganosiloxane (I) pourra avoir une viscosité au moins égale à 200 mPa.s et de préférence inférieure à 200.000 mPa.s. Toutes les viscosités dont il est question dans le présent mémoire correspondent à une grandeur de viscosité dynamique qui est mesurée, de 15 manière connue en soi, à 25 C. Le polyorganosiloxane (I) peut être uniquement formé de motifs de formule (1-1) ou peut contenir, en outre, des motifs de formule (1-2). De même, il peut présenter une structure linéaire ramifiée cyclique ou en réseau. Z est généralement choisi parmi les radicaux méthyle, éthyle et phényle, 60 % molaire (ou en nombre) au moins des radicaux Z étant des radicaux méthyle. Des exemples de motifs siloxyles de formule (I-1) sont les motifs vinyldiméthylsiloxyle, vinylphénylméthylsiloxyle, vinylméthylsiloxyle et vinylsiloxyle. Des exemples de motifs siloxyles de formule (1-2) sont les motifs SiO412, diméthylsiloxyle, méthylphénylsiloxyle, diphénylsiloxyle, méthylsiloxyle et phénylsiloxyle. Des exemples de polyorganosiloxanes (I) sont des composés linéaires et cycliques comme: les diméthylpolysiloxanes à extrémités diméthylvinylsilyles, les copolymères (méthylvinyl) (diméthyl) polysiloxanes à extrémités triméthylsilyles, les copolymères (méthylvinyl) (diméthyl) polysiloxanes à extrémités diméthylvinylsilyles et les méthylvinylpolysiloxanes cycliques. Avantageusement, le polyorganosiloxane (Il) comporte des motifs siloxyle de formule: HdLeSiO 4-(d+é dans laquelle: - les groupes L, identiques ou différents, représentent chacun un groupe hydrocarboné monovalent, exempt d'action défavorable sur l'activité du catalyseur et choisi, de préférence, un groupe alkyle ayant de 1 à 8 atomes de carbone inclus, éventuellement substitué par au moins un atome d'halogène,avantageusement, parmi les groupes méthyle, éthyle, propyle et 3,3,3-trifluoropropyle, un groupes aryle et, avantageusement, un radical xylyle, tolyle ou phényle, - d est 1 ou 2, e est 0, 1 ou 2, la somme d + e est égale à 1, 2 ou 3, et - éventuellement, au moins une partie des autres motifs étant des motifs de 10 formule moyenne: Lgsio4- g (II-2) dans laquelle les groupements L ont la même signification que ci-dessus et gestégal à0, 1,2 ou 3. La viscosité dynamique de ce polyorganosiloxane (II) est au moins égale à 10 mPa.s et, de préférence elle est comprise entre 20 et 1000 mPa.s. Le polyorganosiloxane (II) peut être uniquement formé de motifs de formule (II-1) ou comporter en plus des motifs de formule (II-2). Le polyorganosiloxane (Il) peut présenter une structure linéaire ramifiée cyclique ou en réseau. Le groupe L a la même signification que le groupe Z ci-dessus. Des exemples de motifs de formule (II-1) sont H(CH3)2SiO12, HCH3SiO2,2 et H(C6H5)SiO2,2. Les exemples de motifs de formule (II-2) sont les mêmes que ceux donnés plus haut pour les motifs de formule (1-2). Des exemples de polyorganosiloxane (II) sont des composés linéaires et cycliques comme: - les diméthylpolysiloxanes à extrémités hydrogénodiméthylsilyle, - les copolymères à motifs (diméthyl) (hydrogénométhyl) polysiloxanes à extrémités triméthylsilyles, - les copolymères à motifs (diméthyl) (hydrogénométhyl) polysiloxanes à extrémités hydrogénodiméthylsilyles, - les hydrogénométhylpolysiloxanes à extrémités triméthylsilyles, - les hydrogénométhylpolysiloxanes cycliques. Le composé (II) peut éventuellement être un mélange d'un 35 diméthylpolysiloxane à extrémités hydrogénodiméthylsilyle et d'un polyorganosiloxane porteur d'au moins 3 fonctions ###SiH. Le rapport du nombre d'atomes d'hydrogène liés au silicium dans le polyorganosiloxane (II) sur le nombre total de groupes à insaturation alcényle du polyorganosiloxane (I) et de la résine (V) est compris entre 0,4 et 10, de préférence entre 0,6 et 5. Les bases de compositions silicones de polyaddition peuvent ne comporter que des polyorganosiloxane (I) et (Il) linéaires comme, par exemple, celles décrites dans les brevets: US-A-3 220 972, US-A-3 697 473 et US-A4 340 709 ou comporter à la fois des polyorganosiloxane (I) et (II) ramifiés ou en réseau, comme par exemple celles décrites dans les brevets: US-A-3 284 406 et US-A-3 434 366. Selon un mode de réalisation particulier, on met en oeuvre: - au moins un polyorganosiloxane (I) linéaire comportant des chaînes formées de motifs de formule (1-2) où c = 2, bloquées à chacune de leurs extrémités par des motifs de formule (1-1) où a = 1 et b = 2, et - au moins un polyorganosiloxane (II) linéaire comportant dans sa structure au moins trois atomes d'hydrogène liés au silicium, situés dans les chaînes et/ou en bouts de chaînes; et plus particulièrement encore: - au moins un polyorganosiloxane (1) linéaire comportant des chaînes formées de 20 motifs de formule (1-2) où c = 2, bloquées à chacune de leurs extrémités par des motifs de formule (1-1) où a = 1 et b = 2, et - au moins un polyorganosiloxane (I) linéaire comportant des chaînes formées de motifs de formule (II-1) où d = 1 et e = 1 et éventuellement de motifs de formule (II-2) où g = 2, bloquées à chacune de leurs extrémités par des motifs de formule (I I-1) où d = 1 et e = 2. Les catalyseurs (III) sont également bien connus. Les métaux du groupe du platine sont ceux connus sous le nom de platinoïdes, appellation qui regroupe, outre le platine, le ruthénium, le rhodium, le palladium, l'osmium et l'iridium. On utilise, de préférence, les composés du platine et du rhodium. On peut, en particulier, utiliser les complexes du platine et d'un produit organique décrit dans les brevets US-A-3 159 601, US-A-3 159 602, US-A-3 220 972 et les brevets européens EP-A-O 057 459, EP-A-O 188 978 et EP-A-O 190 530, les complexes du platine et d'organosiloxanes vinylés décrits dans les brevets US-A-3 419 593, US-A-3 715 334, US-A-3 377 432 et US-A-3 814 730. Le catalyseur généralement préféré est le platine. Dans ce cas, la quantité pondérale de catalyseur (III), calculée en poids de platine-métal, est généralement comprise entre 2 et 400 ppm, de préférence entre 5 et 200 ppm basés sur le poids total des polyorganosiloxanes (I) et (II). Avantageusement, le procédé selon l'invention met en oeuvre une composition silicone (A) comprenant au moins un ralentisseur (VI) de la réaction d'addition (inhibiteur de réticulation), et est choisi parmi les composés suivants: - les polyorganosiloxanes substitués par au moins un alcényle pouvant se présenter éventuellement sous forme cyclique, le tétraméthylvinyl- tétrasiloxane étant particulièrement préféré, - la pyridine, les phosphines et les phosphites organiques, les amides insaturés, les maléates alkylés, et les alcools acétyléniques. Ces alcools acétyléniques, (Cf. FR-B-1 528 464 et FR-A-2 372 874), qui font partie des bloqueurs thermiques de réaction d'hydrosilylation préférés, ont pour formule: R' - (R") C (OH) - C ### CH formule dans laquelle, R' est un radical alkyle linéaire ou ramifié, ou un radical phényle; R" est H ou un radical alkyle linéaire ou ramifié, ou un radical phényle; les radicaux R', R" et l'atome de carbone situé en ### de la triple liaison pouvant éventuellement former un cycle; le nombre total d'atomes de carbone contenu dans R' et R" étant d'au moins 5, de préférence de 9 à 20. Lesdits alcools sont, de préférence, choisis parmi ceux présentant un point d'ébullition supérieur à 250 C. On peut citer à titre d'exemples: l'éthynyl-l-cyclohexanol-1; - le méthyl-3 dodécyne-1 ol-3; - le triméthyl-3,7,11 dodécyne-1 01-3; - le diphényl-1,1 propyne-2 ol-1; l'éthyl-3 éthyl-6 nonyne-1 01-3; - le méthyl-2 butyne-3 ol-2; - le méthyl-3 pentadécyne-1 ol-3. Ces alcools ###-acétyléniques sont des produits du commerce. Un tel ralentisseur (VI) est présent à raison de 3 000 ppm au maximum, de préférence à raison de 100 à 1000 ppm par rapport au poids total des organopolysiloxanes (I) et (II). La présente invention concerne aussi la composition silicone d'enduction (A) réticulable par des réactions de polyaddition pour améliorer la résistance au peignage et la résistance à la déchirure d'un support fibreux tissé, tricoté, ou non tissé constituée par le mélange formé de: (a) au moins un polyorganosiloxane (I) présentant, par molécule, au moins 10 deux groupes alcényles, en C2-C6 liés au silicium, (b) au moins un polyorganosiloxane (II) présentant, par molécule, au moins deux atomes d'hydrogène liés au silicium, (c) une quantité catalytiquement efficace d'au moins un catalyseur (III), composé d'au moins un métal appartenant au groupe du platine, (d) au moins un promoteur d'adhérence (IV), (e) d'un système additif (B) améliorant la résistance au peignage et la résistance à la déchirure, dont les constituants sont additionnés séquentiellement ou simultanément au mélange, constitué par le mélange de: - au moins une résine polyorganosiloxane (V) présente jusqu'à 60 la en poids par rapport au poids total du mélange et éventuellement mélangée à au moins un polyorganosiloxane servant de diluant, et - du carbonate de calcium (CaCO3) présent jusqu'à 19 % en poids par rapport au poids total du mélange; (f) éventuellement au moins un inhibiteur de réticulation (VI), (h) éventuellement au moins un additif de coloration (VII), et (i) éventuellement au moins un additif (VIII) pour améliorer la résistance au feu. Comme additif (VIII) pour améliorer la résistance au feu, on peut citer par exemple des composés à groupement phényle substitué par un groupement amino (secondaire ou tertiaire). Des exemples de tels additifs se trouvent dans la référence US 5,516,938. Les quantités utiles de tels additifs sont généralement comprisent entre 0.01 et 1 partie en poids par rapport à la quantité totale de la composition. Les autres constituants de cette composition (A) sont tels que définis dans le procédé selon l'invention. Selon un autre de ses aspects, la présente invention est relative à un système précurseur {bicomposant (C)} de la composition silicone décrite supra. Un tel système précurseur se présente en deux parties A et B distinctes, destinées à être mélangées pour former la composition, l'une de ces parties A ou B comprenant le catalyseur (III) et une seule espèce (I) ou (Il) de polyorganosiloxane. Une autre caractéristique encore de ce système précurseur (C) est que la résine (V) peut être mise en oeuvre dans la partie A ou la partie B ou dans les deux parties A et B, le catalyseur (III) ne devant pas être présent dans la partie A ou B contenant le polyorganosiloxane (Il) et la résine (V). Dans le cas du système promoteur (IV-1) (IV-2) (IV-3), une autre caractéristique de ce système précurseur est que sa partie A ou B contenant le polyorganosiloxane (II) est exempt de composés (IV-3) du promoteur (IV) et que sa partie A ou B incluant le composé (IV-1) du promoteur (IV) ne comprend pas le catalyseur (III). La viscosité des parties A et B et de leur mélange ensemble peut être ajustée en jouant sur les quantités des constituants et en choisissant les polyorganosiloxanes de viscosités différentes. Une fois mélangées l'une à l'autre les parties A et B forment une composition silicone prête à l'emploi, qui peut être appliquée sur le support par tout moyen d'enduction approprié (par exemple racle ou cylindre). On visera en général une épaisseur déposée finale après réticulation comprise entre 25 et 300 pm, notamment entre 50 et 200 pm. II n'est pas nécessaire d'avoir une couche uniforme, car si la surface du support n'est pas régulière, il peut résulter un dépôt irrégulier. Les compositions selon l'invention sont réticulées par voie thermique et/ou par rayonnement électromagnétique (rayonnement d'électrons accélérés ou "électron beam"). Les compositions selon l'invention peuvent être utilisées pour le revêtement ou l'enduction de supports souples, notamment textiles fibreux tissés, tricotés ou non tissés, et, de préférence de supports tissés, tricotés ou non tissés en fibres synthétiques, avantageusement en polyester ou en polyamide. L'invention vise aussi un support fibreux tissé, tricoté, ou non tissé enduit sur une ou deux faces d'un élastomère susceptible d'être obtenu: a) - par l'application d'au moins 10 g/m2 sur une ou deux faces d'un support fibreux tissé, tricoté, ou non tissé de la composition silicone d'enduction (A) décrite ci-dessus ou de la composition résultant du mélange des parties A et B du système bicomposant (B)décrit ci-dessus, et - la réticulation du dépôt formé à l'étape précédente pour former un élastomère par chauffage à une température pouvant atteindre 210 C ou par rayonnement électromagnétique, en particulier par rayonnement infra-rouge, ou b) par le procédé selon l'invention décrit ci-dessus. Selon un mode préféré de l'invention, le support fibreux est un tissu à contexture ouverte ayant une porosité > 10 I/dm2/min suivant la norme ISO 9237. Un autre aspect de l'invention concerne un sac gonflable pour la protection 15 d'un occupant de véhicule, formé à partir d'un support enduit selon le mode opératoire de l'invention décrit ci-dessus. L'invention concerne aussi l'utilisation du système bicomposant (B) selon l'invention, d'une composition silicone d'enduction (A) réticulable selon l'invention pour l'enduction de support fibreux tissé, tricoté, ou non tissé. D'une manière préférentielle, ces supports sont destinés à former des sacs gonflables pour la protection d'occupants de véhicules. Dans un mode de réalisation préféré, le support est un tissu à contexture ouverte ayant une porosité > 10 I/dm2/min suivant la norme ISO 9237. Le revêtement ou l'enduction d'au moins une des faces du matériau support souple notamment textile (tissu en polyamide par exemple) est utile pour la fabrication de tissus techniques tels que notamment les sacs gonflables pour la protection individuelle d'occupants de véhicules, en cas de choc, les toiles de tente, toiles de parachute et analogues. Dans ce contexte, les compositions ou le procédé selon l'invention se révèlent remarquables non seulement pour l'enduction de supports classiquement utilisés notamment dans la fabrication des sacs gonflables, mais aussi pour l'enduction de supports à contexture ouverte. Par support à contexture ouverte, on entend les supports de porosité > 10 I/dm2 /min selon la norme ISO 9237. Dans le cas d'un tissu, on peut notamment définir la contexture ouverte comme correspondant à un nombre de fils de chaîne et de trame par centimètre dont la somme est inférieure ou égale à 36. Comme tissus particulièrement recommandés dans le cadre de la présente invention, on citera de manière générale les tissus dont le poids à l'état non enduit est inférieur à 200 g/m2 et notamment inférieure ou égal à 160 g/m2. On peut ainsi citer de tels tissus, notamment en polyamide, ayant de 16 x 16 à 18 x 18 fils/cm, par exemple les tissus de 470 dtex (decitex) ayant ces caractéristiques. On notera que l'on pourra aussi utiliser des substrats, notamment tissus, formés de fibres textiles techniques, c'est-à-dire de fibres textiles présentant des propriétés améliorées par rapport aux fibres classiques, par exemple ténacité accrue, afin de conférer des propriétés particulières ou renforcées en fonction des applications du support ou tissu enduit. Pour l'enduction de supports à contexture ouverte, on préférera mettre en oeuvre des compositions comprenant de l'huile (I) de viscosité comprise entre 10.000 et 200.000 mPa.s, notamment entre 30.000 et 170.000, en particulier entre 40.000 et 120.000, et résine (V) comprenant des motifs Q, notamment au moins 2 % en poids de tels motifs, de préférence au moins 5 % et en particulier de5%à12%. L'invention a donc aussi pour objet un tel support souple, notamment textile, 20 enduit conformément à l'invention et pouvant donc présenter les caractéristiques et propriétés indiquées plus haut. Grâce aux propriétés et caractéristiques indiquées avant, on peut réaliser des sacs gonflables de protection individuelle des occupants d'un véhicule à partir de tissus à contexture ouverte comme décrits ci- dessus, en particulier tissus de polyamide ou de polyester, qui une fois enduits, ont une bonne résistance au peignage et à la déchirure, un poids inférieur ou égal à 200 g/m2, et possédant par ailleurs des propriétés optimales notamment d'imperméabilité, de protection thermique, de porosité et de pliabilité. Cela permet de réaliser des sacs gonflables plus légers à épaisseur d'enduction égale, plus performants et moins coûteux que les sacs réalisés à partir des tissus enduits de l'art antérieur. On peut aussi, à poids égal, augmenter l'épaisseur d'enduction et améliorer l'imperméabilité et la protection thermique. De manière générale, l'enduction dont il s'agit ici peut correspondre au dépôt d'une couche unique sur au moins une des faces du matériau support souple (enduction primaire). Mais il peut s'agir encore du dépôt d'une seconde couche ou éventuellement d'une troisième couche sur au moins une des faces du matériau support déjà enduit (enduction secondaire) pour avoir au total l'épaisseur voulue garantissant les meilleures performances possibles en matière d'imperméabilité et les caractéristiques de toucher favorables. Les exemples, qui suivent, de préparation de compositions et de leur application comme revêtement de tissu en polyamide selon le procédé de l'invention, permettront de mieux comprendre l'invention et de faire ressortir ses avantages et ses variantes de réalisation. Les performances des produits résultant du procédé selon l'invention seront mises en exergue par des tests comparatifs. EXEMPLES Dans ces exemples, la viscosité est mesurée à l'aide d'un viscosimètre BROOKFIELD selon les indications de la norme AFNOR NFT-76-15 106 de mai 82. Exemple 1: 1) Définition des constituants: - Polyorganosiloxane (I) : huile polydiméthylsiloxane bloquée à chacune des extrémités des chaînes par un motif (CH3)2ViSiOo 5, ayant une viscosité de 100000 mPa.s et contenant 0,003 fonction Si-Vi pour 100 g d'huile [constituant dénommé ci-après huile (I) de haute viscosité ; - Polyorganosiloxane (I-a) une huile polydiméthylsiloxane bloquée à chacune des extrémités des chaînes par un motif (CH3)2ViSiO055, ayant une viscosité de 10000 mPa.s et contenant 0,005 reste Si-Vi pour 100 g d'huile [constituant dénommé ci-après huile (I) de basse viscosité] ; Polyorganosiloxane, dénommé ci-dessous diluant (A), une huile 30 polydiméthylsiloxane bloquée à chacune des extrémités des chaînes par un motif (CH3)2ViSiO0,5, ayant une viscosité de 60000 mPa.s - Polyorganosiloxane, dénommé ci-dessous diluant (B), une huile polydiméthylsiloxane bloquée à chacune des extrémités des chaînes par un motif (CH3)2ViSiO0,5, ayant une viscosité de 3500 mPa.s Polyorganosiloxane (II) : huile poly(diméthyl) (hydrogénométhyl) siloxane bloquée à chacune des extrémités des chaînes par un motif (CH3) 2HSiOo 5, ayant une viscosité de 25 mPa.s et contenant au total 0,7 fonction Si-H pour 100 g d'huile (dont 0,6 fonction Si-H situé dans la chaîne) [constituant dénommé ci-après huile (Il)] ; - Catalyseur (III) : platine métal, introduit sous la forme d'un complexe organométallique à 10 % en poids de platine métal, connu sous le nom de catalyseur de Karstedt [constituant dénommé ci-après platine du catalyseur (III)]; - Promoteurs d'adhérences (IV), mélange composé de: - (IV-1) vinyltriméthoxysilane (VTMO), - (IV-2) glycidoxypropyltriméthoxysilane (GLYMO), et - (IV-3) titanate de butyle Ti(OBu)4 (TBT) ; - Résine (V) : polyorganosiloxane de formule MMv'DDv'Q contenant 0,8 % en poids de groupes vinyles (Vi) et constituée de 27% en poids de motifs (CH3)3SiOo55, 0.15 % en poids de motifs (CH3)2ViSiOo55, 60% en poids de motifs (CH3)2SiO, 2,4 % en poids de motifs (CH3)ViSiO et 9.6 % en poids de motifs SiO2. - Carbonate de calcium, CaCO3, (albacar 5970), n'ayant pas été l'objet d'un traitement de compatibilisation (chauffage ou fonctionnalisation de surface). - Charge (VII-C) : quartz broyé ayant une granulométrie moyenne de l'ordre de 2,5 pm et développant une surface BET de l'ordre de 3 m2/g, commercialisé par la société SIFRACO. 2) Préparation des compositions: a) Préparation d'une composition à partir d'un précurseur bicomposant: Une composition est obtenu par mélange, à température ambiante, de parties en poids d'une partie A et de 10 parties en poids d'une partie B d'un 25 système bicomposant (voir composition dans le Tableau 1). b) le mélange est enduit (poids déposé : 30 g/m2) pour former une couche à l'aide de racles ou de cylindres sur un tissu polyhexaméthylèneadipamide de type 6.6 désencollé de titre 235 décitex (dtex) et ayant une contexture de 28,5 x 28,5 fils/cm, et c) la couche résultante est réticulée pendant 80 secondes à 180 C dans un four MATHIS pour obtenir un élastomère. Les résultats des tests sont consignés dans le Tableau II. Les compositions I-1, 1-2 et 1-3 sont des compositions selon l'invention. Les compositions C-1, C-2 et C-3 sont des comparatifs. Tableau I Compositions Cl I-1 1-2 1-3 C-2 C-3 Partie A Nombre de partie en poids Composition à 40% en poids 47.7 47.7 47.7 47.7 40 47.7 de résine (V) et 60 % en poids de diluant (A) Charge (VII-C) 0 0 0 0 32 16 Huile (I) de basse viscosité 0 0 0 0 7 3.5 Huile (I) de haute viscosité 45 40 27 19 13 29 CaCO3 0 5 16 24 0 0 Huile (II) 6 6 6 6 6 6 VTMO 1 1 1 1 1 1 GLYMO 1 1 1 1 1 1 Partie B Composition à 40% en poids 45 45 45 45 45 45 de résine (V) et 60 % en poids de diluant (A) Huile (I) de haute viscosité 51 51 51 51 51 51 TBT 4 4 4 4 4 4 Catalyseur (III) 0,02 0,02 0,02 0,02 0,02 0,02 ?,.m.-, Test dureté Shore A de 33 36 42 52 52 40 l'élastomère obtenu par réunion des partie A et B, suivi d'une réticulation à 150 C -10mn Tableau II: Résultats avec un tissu PA-6,6 (235 dtex, 28,5 x 28,5 fils/cm) Compositions Cl I-1 1-2 1-3 C-2 C-3 Résistance au peignage (N) 525 / 523 580 / 560 730 / 693 840 /820 700 / 650 650 1630 (Chaîne / Trame) Amélioration (%) par rapport à 0 10.48 35.78 60 33 23.81 la composition référence Cl Résistance à la déchirure (N) 189 150 142 121 75 85 Résistance à l'abrasion (test >1000 > 1000 >1000 > 1000 500 800 scrub en cycles) (1) Le test de résistance au froissement et à l'abrasion (test "scrub") (norme ISO 5981 A) reflète l'adhérence et la tenue au vieillissement de la composition. Ce test consiste à soumettre le tissu, d'une part, à un mouvement de cisaillement à l'aide de deux mâchoires pinçant les deux bords opposés d'une éprouvette et animées d'un mouvement alternatif l'une par rapport à l'autre et, d'autre part, à une abrasion par contact avec un support mobile. (2) Les mesures de résistance au peignage sont réalisées selon les indications de la norme ASTM D 6479. (3) Les mesures de résistance à la déchirure sont réalisées selon le protocole suivant la norme ISO 13937-2. Exemple 2: Pour les compositions Cl (Comparatif) et 1-2 (Invention), le mode opératoire décrit dans l'Exemple 1, paragraphes 2 a) à c) est répété pour des tissus de type polyhexaméthylèneadipamide de type 6.6 (PA-6,6) représentatifs du marché et différentes conditions de réticulations de l'élastomères. Les résultats sont consignés dans le Tableau III. Tableau III Tissu Contexture Conditions Résistance au Résistance au % variance (Chaine/Trame) de peignage avec peignage avec (gain) Nombre fil/cm réticulations élastomère issu de élastomère issu de la composition CI la composition 1-2 (N) (N) Dtex C / s Chaine Trame Chaine Trame 235 28.5 x 28.5 180 -80 525 523 730 693 + 36 350 23 x 24 180 80 679 624 850 724 +20 350 23 x 24 180 30 650 627 857 780 +28 350 23 x 24 200 30 692 625 869 845 +30 580 17 x17 180 -80 452 469 550 506 +14 580 17 x17 180 30 482 433 588 548 +24 580 17 x17 200- 30 443 403 568 540 +31 580 16 x16 180-80 373 419 526 515 +31 580 16 x16 180 -30 365 358 454 454 +26 580 16 x16 200422 415 532 465 +19 Le gain en résistance au peignage de la formule 1-2 est significatif sur des tissus très variés avec des conditions de réticulations très différentes (temps et 5 température). Exemple 3 Composition témoin C-4: a) Une composition témoin C-4 est préparé en mélangeant 100 parties en 10 poids d'une partie A et de 10 parties en poids d'une partie B d'un système bicomposant (voir composition cidessous). Compositions C4 Partie A: Nombre de partie en poids Composition à 25 % en poids de 47.7 résine (V) et 75 % en poids de diluant (B) Huile (I) de basse viscosité 45.6 CaCO3 0 Huile (II) 6 VTMO 1 GLYMO 1 Partie B: Composition à 40% en poids de 45 résine (V) et 60 % en poids de diluant (A) Huile (I) de haute viscosité 51 TBT 4 Catalyseur (III) 0,02 b) On effectue un test comparatif entre les compositions 1-2 (invention) et C-4 (comparatif) qui sont enduites sur des tissus de contextures différentes (Tableau IV) . Pour cela, chaque composition est enduite, à l'aide d'une racle déposant une quantité d'environ 50 g/m2, pour former une couche sur le tissu; et c) la couche résultante est réticulée pendant 80 secondes à 180 C dans une 10 étuve ventilée pour obtenir un élastomère. Les résultats des tests sont consignés dans le Tableau V. 1 aoieau IV: Nature aes supports testes Nature Polyamide 6.6 Poids en gr de 10 000 m de fil 470 dTex Contexture 18 / 1.8 (18 fils en chaîne et trame par cm) Nature Polyamide 6.6 Poids en gr de 10 000 m de fil 470 dTex Contexture 16 / 16 (16 fils en chaîne et trame par cm) Nature Polyamide 6.6 Poids en gr de 10 000 m de fil 470 dTex, Contexture 13.5 / 13.5 (13.5 fils en chaîne et trame par cm) Tableau V: Résultats Composition Référence g/m2 Scrub RD % RP % Coeff. réel 1000 N Perf. N Perf. friction cycles Tissu vierge de référence 18 /18 232 264 C-4 1 50 OK 446 + 110 326 1-2 2 52 OK 356 + 70 433 Tissu vierge de référence 16/16 210 198 C- 4 3 52 OK 387 + 67 251 I-2 4 48 OK 347 + 50 353 Tissu vierge de référence 13.5/13.5 178 36 C-4 5 50. OK 316 + 77 127 I-2 6 53 OK 311 + 75 193 - RD = Résistance à la déchirure (N). - RP = Résistance au peignage (N). - Scrub = Résistance à l'abrasion (test scrub en cycles). - Coefficient friction (Ks) : mesure du coefficient de friction selon la norme ISO 8295. Les résultats montrent que le niveau de performance d'un tissu enduit 470 dtex 18 x 18 traité avec la composition C-4 à une résistance au peignage comparable au tissu 470 dtex 16x16 traité avec la composition I-2 avec des performances de résistance à la déchirure du tissu enduit tout à fait acceptable. De plus, on voit qu'un tissu vierge de référence 13.5/13.5 initialement inutilisable pour des applications airbag du fait de faibles propriétés de résistance à la déchirure (178 N) et de résistance au peignage (36 N), lorsque traité par le procédé selon l'invention devient tout à fait utlisable pour des applications dans le domaine des airbags (résistance à la déchirure: 311 N / résistance au peignage: 193 N). 1.8 0.7 + 23 + 64 2.8 0.8 + 26 + 78 0.9 + 303 1.1 + 467 REVENDICATIONS 1 Procédé pour améliorer la résistance au peignage et la résistance à la déchirure d'un support fibreux tissé, tricoté, ou non tissé, comprenant les 5 étapes suivantes: a) la préparation d'une composition silicone d'enduction (A) réticulable comprenant: - les composants (a-1) ou (a-2) : - (a-1) correspondant à au moins un polyorganosiloxane susceptible de 10 réticuler par l'action d'un catalyseur à base d'au moins un péroxyde organique, et - (a-2) correspondant à un mélange de polyorganosiloxane susceptible de réticuler par des réactions de polyaddition comprenant: au moins un polyorganosiloxane (1) présentant, par molécule, au 15 moins deux groupes alcényles, en C2-C6 liés au silicium, et - au moins un polyorganosiloxane (II) présentant, par molécule, au moins deux atomes d'hydrogène liés au silicium, - une quantité efficace de catalyseur de réticulation consistant: lorsque (a-1) est mis en oeuvre dans au moins un péroxyde organique et lorsque (a- 2) est mis en oeuvre dans au moins un métal (ou composé) du groupe du platine, - éventuellement au moins un promoteur d'adhérence (IV), et - un système additif (B) améliorant la résistance au peignage et la résistance à la déchirure, dont les constituants sont additionnés séquentiellement ou simultanément, constitué par le mélange de: - au moins une résine polyorganosiloxane (V) présente jusqu'à 60 % en poids par rapport au poids total du mélange et éventuellement mélangée à au moins un polyorganosiloxane servant de diluant, et - du carbonate de calcium (CaCO3) présent jusqu'à 30 % en poids par rapport au poids total du mélange; b) l'application d'au moins 10 g/m2 sur une ou deux faces d'un support fibreux tissé, tricoté, ou non tissé de la composition silicone d'enduction (A) préparée à l'étape a), et c) la réticulation du dépôt formé à l'étape b) pour former un élastomère par chauffage à une température pouvant atteindre 210 C, par rayonnement 35 électromagnétique, en particulier par rayonnement infra-rouge. 2 - Procédé pour améliorer la résistance au peignage et la résistance à la déchirure d'un support fibreux tissé, tricoté, ou non tissé selon la revendication 1 dans lequel la composition silicone d'enduction (A) réticulable comprend un mélange formé de: (a) au moins un polyorganosiloxane (I) présentant, par molécule, au moins deux groupes alcényles, en C2-C6 liés au silicium, (b) au moins un polyorganosiloxane (Il) présentant, par molécule, au moins deux atomes d'hydrogène liés au silicium, (c) une quantité catalytiquement efficace d'au moins un catalyseur (III), composé d'au moins un métal appartenant au groupe du platine, (d) au moins un promoteur d'adhérence (IV), (e) d'un système additif (B) améliorant la résistance au peignage et la résistance à la déchirure, dont les constituants sont additionnés séquentiellement ou simultanément, constitué par le mélange formé à partir de: - au moins une résine polyorganosiloxane (V) présente jusqu'à 60 % en poids par rapport au poids total du mélange et éventuellement mélangée à au moins un polyorganosiloxane servant de diluant, et - du carbonate de calcium (CaCO3) présent jusqu'à 30 % en poids par rapport au poids total du mélange; (f) éventuellement au moins un inhibiteur de réticulation (VI), (h) éventuellement au moins un additif de coloration (VII), et (i) éventuellement au moins un additif (VIII) pour améliorer la résistance au feu. 3 - Procédé pour améliorer la résistance au peignage et la résistance à la déchirure d'un support fibreux tissé, tricoté, ou non tissé selon l'une des revendications précédentes dans lequel le carbonate de calcium est présent à raison de 4 à 26 % en poids par rapport au poids total du mélange dans le système additif (B). 4- Procédé pour améliorer la résistance au peignage et la résistance à la déchirure d'un support fibreux tissé, tricoté, ou non tissé selon la revendication 1 ou 2 dans lequel le carbonate de calcium est présent à raison de 10 à 24 % en poids par rapport au poids total du mélange dans le système additif (B). - Procédé pour améliorer la résistance au peignage et la résistance à la déchirure d'un support fibreux tissé, tricoté, ou non tissé selon l'une quelconque des revendications précédentes dans lequel la résine polyorganosiloxane (V) est présente dans le système additif (B) jusqu'à 40 0/0 en poids, de préférence à raison de 5 à 30 % en poids, par rapport au poids total du mélange. 6 - Procédé pour améliorer la résistance au peignage et la résistance à la déchirure d'un support fibreux tissé, tricoté, ou non tissé selon l'une quelconque des revendications 2 à 5 dans lequel le promoteur d'adhérence (IV) de la composition silicone d'enduction (A) réticulable comporte exclusivement: (IV.1) au moins un organosilane alcoxylé contenant, par molécule, au moins un groupe alcényle en C2 - C6, (IV.2) au moins un composé organosilicié comprenant au moins un radical époxy, (IV.3) au moins un chélate de métal M et/ou un alcoxyde métallique de 15 formule générale: M(OJ)n, avec n = valence de M et J = alkyle linéaire ou ramifié en Cl - C8, M étant choisi dans le groupe formé par: Ti, Zr, Ge, Li, Mn, Fe, Al et Mg, 7- Procédé pour améliorer la résistance au peignage et la résistance à la déchirure d'un support fibreux tissé, tricoté, ou non tissé selon l'une quelconque des revendications 2 à 6 dans lequel la résine polyorganosiloxane (V) du système additif (B) comprend au moins une comportant des motifs siloxyles Q de formule SiO412. 8- Procédé pour améliorer la résistance au peignage et la résistance à la déchirure d'un support fibreux tissé, tricoté, ou non tissé selon la revendication 6 dans lequel la résine polyorganosiloxane (V) comporte dans sa structure de 0,1 à 20 % en poids de groupe(s) alcényle(s), de préférence supérieur à 4% en poids, ladite structure présentant des motifs siloxyles de type M, identique ou différent, des motifs siloxyles de type(s) T, identiques ou différents, et/ou Q et éventuellement des motifs siloxyles de type D. 9- Procédé pour améliorer la résistance au peignage et la résistance à la déchirure d'un support fibreux tissé, tricoté, ou non tissé selon la revendication 7 ou 8 dans lequel la résine polyorganosiloxane (V) comprend au moins 2 % en poids, de préférence au moins 5 % en poids, de motifs siloxyles de type Q. 10- Procédé pour améliorer la résistance au peignage et la résistance à la déchirure d'un support fibreux tissé, tricoté, ou non tissé selon l'une quelconque des revendications 2 à 9 dans lequel le polyorganosiloxane (I) présente: (i) des motifs siloxyles de formule: 4-(a+b) Ra Zb SIC) (I-1) dans laquelle: les symboles R', un groupe alcényle, de préférence vinyle ou allyle, - les symboles Z, identiques ou différents, représentent chacun un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, - aest1 ou 2,best0, 1 ou 2 et la somme a + b est égale à 1, 2 ou 3, et éventuellement (ii) des autres motifs siloxyles de formule: Zc SiO 42-c (1-2) dans laquelle: - Z a la même signification que ci-dessus et c est 0, 1, 2 ou 3. 11 Procédé pour améliorer la résistance au peignage et la résistance à la déchirure d'un support fibreux tissé, tricoté, ou non tissé selon l'une quelconque des revendications 2 à 10 dans lequel le polyorganosiloxane (Il) comporte des motifs siloxyle de formule: HdLeSiO 4 (d+é (11-1) dans laquelle: - les groupes L, identiques ou différents, représentent chacun un groupe hydrocarboné monovalent, exempt d'action défavorable sur l'activité du catalyseur et choisi, de préférence, un groupe alkyle ayant de 1 à 8 atomes de carbone inclus, éventuellement substitué par au moins un atome d'halogène, avantageusement, parmi les groupes méthyle, éthyle, propyle et 3,3,3-trifluoropropyle, un groupes aryle et, avantageusement, un radical xylyle, tolyle ou phényle, - d est 1 ou 2, e est 0, 1 ou 2, la somme d + e est égale à 1, 2 ou 3, et - éventuellement, au moins une partie des autres motifs étant des motifs de formule moyenne: LgSiO 2 (II-2) dans laquelle les groupements L ont la même signification que ci-dessus et g est égal à 0, 1, 2 ou 3. 12 - Procédé pour améliorer la résistance au peignage et la résistance à la déchirure d'un support fibreux tissé, tricoté, ou non tissé selon l'une quelconque des revendications 2 à 11 dans lequel les proportions des polyorganosiloxanes (I) et (II) sont telles que le rapport molaire des atomes d'hydrogène liés au silicium dans (II) sur les radicaux alcényles liés au silicium dans (I) est compris entre 0,4 et 10, de préférence entre 0,6 et 5. 13 - Procédé pour améliorer la résistance au peignage et la résistance à la déchirure d'un support fibreux tissé, tricoté, ou non tissé selon la revendication 6 caractérisée en ce que l'organosiloxane alcoxylé (IV.1) du promoteur (IV) répond à la formule générale suivante: R4 R'RZC ( I C/ Si (ORs)s-X R3 (IV.1) formule dans laquelle: - RI, R2, R3 sont des radicaux hydrogénés ou hydrocarbonés identiques ou différents entre eux et représentent l'hydrogène, un alkyle linéaire ou ramifié en C1-C4 ou un phényle éventuellement substitué par au moins un alkyle en C1-C3, - U est un alkylène linéaire ou ramifié en Cl - C4, - W est un lien valentiel, R4 et R5 sont des radicaux identiques ou différents et représentent un alkyle en Cl - C4 linéaire ou ramifié, -x'=0ou1,et - x=0à2. 14 - Procédé pour améliorer la résistance au peignage et la résistance à la déchirure d'un support fibreux tissé, tricoté, ou non tissé selon la 4 g revendication 6 caractérisée en ce que le composé organosilicié (IV.2) du promoteur (IV) est choisi: a) soit parmi les produits (IV.2a) répondant à la formule générale suivante: x formule dans laquelle: - R6 est un radical alkyle linéaire ou ramifié en Cl - C4, - R7 est un radical alkyle linéaire ou ramifié, - y est égal à 0, 1, 2 ou 3, et - X étant défini par la formule suivante: X=- (0-D), CR CR9Rlp avec: - E et D qui sont des radicaux identiques ou différents choisis parmi les alkyles en C1-C4 linéaires ou ramifiés, - z qui est égal à0ou1, - R8, R9, RIO qui sont des radicaux identiques ou différents représentant l'hydrogène ou un alkyle linéaire ou ramifié en Cl-C4, et - R8 et R9 ou RIO pouvant alternativement constituer ensemble et avec les deux carbones porteurs de l'époxy, un cycle alkyle ayant de 5 à 7 chaînons, b) soit parmi les produits (IV.2b) constitués par des polydiorganosiloxanes époxyfonctionnels comportant: (i) au moins un motif siloxyle de formule: XpGq Si0 2 (IV.2 b1) formule dans laquelle: - X est le radical tel que défini ci-dessus pour la formule (IV.2 a) 4-(p+ q) - G est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, - p=1 ou 2, - q=0, 1 ou2, - p + q = 1,2 ou 3. et et (2i) éventuellement au moins un motif siloxyle de formule: Gr SiO (IV.2 b2) formule dans laquelle G a la même signification que ci-dessus et r est égale à 0, 1, 2 ou 3. - Procédé pour améliorer la résistance au peignage et la résistance à la déchirure d'un support fibreux tissé, tricoté, ou non tissé selon la revendication 6 caractérisée en ce que le métal M du chélate et/ou de l'alcoxyde (IV.3) est choisi dans la liste suivante: Ti, Zr, Ge, Li ou Mn. 16 - Procédé pour améliorer la résistance au peignage et la résistance à la déchirure d'un support fibreux tissé, tricoté, ou non tissé selon les revendications 13, 14 et 15 dans lequel le promoteur d'adhérence (IV) comprend un mélange de: - vinyltriméthoxysilane (VTMO) représentatif de la formule (IV.1), - 3-glycidoxypropyltiméthoxysilane (GLYMO) représentatif de la formule (IV.2), et - titanate de butyle représentatif de la formule (IV.3). 17 - Composition silicone d'enduction (A) réticulable par des réactions de polyaddition pour améliorer la résistance au peignage et la résistance à la déchirure d'un support fibreux tissé, tricoté, ou non tissé constituée par le mélange formé de: (a) au moins un polyorganosiloxane (I) présentant, par molécule, au moins 35 deux groupes alcényles, en C2-C6 liés au silicium, (b) au moins un polyorganosiloxane (Il) présentant, par molécule, au moins deux atomes d'hydrogène liés au silicium, 4-r (c) une quantité catalytiquement efficace d'au moins un catalyseur (III), composé d'au moins un métal appartenant au groupe du platine, (d) au moins un promoteur d'adhérence (IV), (e) d'un système additif (B) améliorant la résistance au peignage et la résistance à la déchirure, dont les constituants sont additionnés séquentiellement ou simultanément au mélange, constitué par le mélange de: - au moins une résine polyorganosiloxane (V) présente jusqu'à 60 la en poids par rapport au poids total du mélange et éventuellement mélangée à au moins un polyorganosiloxane servant de diluant, et - du carbonate de calcium (CaCO3) présent jusqu'à 19 % en poids par rapport au poids total du mélange; (f) éventuellement au moins un inhibiteur de réticulation (VI), (h) éventuellement au moins un additif de coloration (VII), et (i) éventuellement au moins un additif (VIII) pour améliorer la résistance au 15 feu. 18 - Système bicomposant (C) précurseur de la composition silicone d'enduction (A) selon la revendication 15 comprenant: - deux parties A et B distinctes destinées à être mélangées pour former la 20 composition, et - l'une de ces parties A et B comprend le catalyseur (III) et une seule espèce (I) ou (II) de polyorganosiloxane. 19 - Support fibreux tissé, tricoté, ou non tissé enduit sur une ou deux faces d'un 25 élastomère susceptible d'être obtenu: a)- par l'application d'au moins 10 g/m2 sur une ou deux faces d'un support fibreux tissé, tricoté, ou non tissé de la composition silicone d'enduction (A) selon la revendication 16 ou de la composition résultant du mélange des parties A et B du système bicomposant (B) selon la revendication 18, et - la réticulation du dépôt formé à l'étape précédente pour former un élastomère par chauffage à une température pouvant atteindre 210 C ou par rayonnement électromagnétique, en particulier par rayonnement infra-rouge, ou b) par le procédé selon l'une quelconque des revendication 1 à 16. 35 - Support selon la revendication 19 caractérisé en ce le support fibreux est un tissu à contexture ouverte ayant une porosité > 10 I/dm2lmin suivant la norme ISO 9237. 21 - Sac gonflable pour la protection d'un occupant de véhicule, formé à partir d'un support enduit selon la revendication 19 ou 20. 22 - Utilisation du système bicomposant (B) selon la revendication 18, d'une composition silicone d'enduction (A) réticulable selon les revendications 1 à 17 pour l'enduction de support fibreux tissé, tricoté, ou non tissé. 23 - Utilisation selon la revendication 22, pour l'enduction de supports destinés à former des sacs gonflables pour la protection d'occupants de véhicules. 24 - Utilisation selon la revendication 22 ou 23, caractérisé en que le support est un tissu à contexture ouverte ayant une porosité > 10 I/dm2/min suivant la 15 norme ISO 9237.